(57)【要約】【課題】短時間で、手軽に、且つ確実に、シールローラに付着したシール糊を除去し得るシール糊除去ペーパーを提供する。【解決手段】糊剥離物質好ましくはリモネン、及び溶剤好ましくはエタノールを含有するシール糊除去剤を、好ましくはアクリル製不織布に含浸させてなることを特徴とする、シール糊除去ペーパー【選択図】なし【特許請求の範囲】
【請求項１】
糊剥離物質及び溶剤を含有するシール糊除去剤を不織布に含浸させてなることを特徴とする、シール糊除去ペーパー。
【請求項２】
前記不織布が、剥離糊を吸着及び包埋する繊維状物質から構成されることを特徴とする、請求項１に記載のシール糊除去ペーパー。
【請求項３】
前記シール糊除去剤に対して、前記糊剥離物質を５質量％〜３０質量％含有していることを特徴とする、請求項１又は２に記載のシール糊除去ペーパー。
【請求項４】
前記糊剥離物質はテルペンであることを特徴とする、請求項１、２又は３に記載のシール糊除去ペーパー。
【請求項５】
前記テルペンはｄ−リモネンであることを特徴とする、請求項４に記載のシール糊除去ペーパー。
【請求項６】
前記糊剥離物質はミネラルオイルであることを特徴とする、請求項１、２又は３に記載のシール糊除去ペーパー。
【請求項７】
前記溶剤は、炭素原子数１ないし６の脂肪族アルコールであることを特徴とする、請求項１〜６のうちいずれか１項に記載のシール糊除去ペーパー。
【請求項８】
前記溶剤はエチルアルコールであることを特徴とする、請求項７に記載のシール糊除去ペーパー。
【発明の詳細な説明】
【技術分野】
【０００１】
本発明は、ラベルシールの貼付装置のシールローラに付着したシール糊を除去し得るペーパーに関する。
【背景技術】
【０００２】
ラベルシールの貼り付けは個体識別を行うことを目的として多くの場面で利用されている方法である。ラベルシールを貼り付けるには、剥離紙に貼り付けられたラベルをはがし取り、それを貼り付け対象物に貼り付ける必要がある。剥離紙に貼り付けられたラベルシールは、剥離紙に応力を掛けることで浮かし、浮いた部分を起点としてラベルシールをはがし取る。その際に、ローラに転写させてはがし取る工程を取られる場合が多くあり、転写を繰り返すことで徐々にラベルシールの糊がローラに残り、転写不良を起こすトラブルの原因となっている。そのために、定期的なローラの清掃が必要になっている。
【０００３】
一方で、薬剤を含浸させて成る不織布から成る、汚れ除去を目的とした種々のシートに係る発明が開示されている。例えば、特許文献１は、台所周りでの油汚れの洗浄に用いる清掃用シートを開示している。この特許文献１に記載の発明は、例えば、ポリグリセリン脂肪酸エステル及びグリセリンモノラウリン酸エステルを精製水に溶解させた薬剤を、アクリル樹脂性繊維から構成される不織布に含浸させて得た清掃用シートを用いて、油汚れ落とし性、拭き残り性及び手触りなどについて試験評価を行っている。
【先行技術文献】
【特許文献】
【０００４】
【特許文献１】特開２００４−１６５６０号
【発明の概要】
【発明が解決しようとする課題】
【０００５】
ローラ部に糊が付着することにより生じる転写不良のトラブルを回避するために、従来はアルコール綿やシンナー、市販の糊はがし液等の溶剤を使用して、ローラを清掃していた。これら溶剤は糊の成分を溶解することを目的としていることから、糊を溶かす作用を有していることが一般的である。
しかしながらそのため、アルコール綿を用いてローラ部を清掃した場合には、一時的に表面上の糊が取れたように見えても、実際は溶解した糊がまだローラ部に付着しており、これが固着することによって、その後のラベル貼り付けエラーが発生してしまうこととなる。その結果、シンナーや糊はがし液等の浸透潤滑剤（溶剤）などを用いてローラ部をさらにクリーニングすることになり、安全性や清掃後の廃棄等の手間、負担が増えることになってしまう。
また、特許文献１が開示するようなシートは、油汚れの清掃を目的としたもののため、シール糊を溶解する能力が十分でなく、現場において、効率よくシール糊を除去することが困難である。
【０００６】
作業現場においては、作業効率化のため、短時間で、手軽に、且つ確実に、ローラに付着したシール糊を除去し得る手段が求められている。それにもかかわらず、シール糊の除去剤として、一方では、糊の成分を溶解する性質が強すぎると、溶剤が乾燥する前に拭きとらなければローラ部に糊が残ったままになってしまう問題点を生じる事になるし、他方では、溶解する性質が弱いと、糊をはがし取るのに時間と手間を要し、きれいに取り除くことが困難であるという、相反した課題が生じていたため、このような課題を解決し得る手段が達成されていなかった。
【課題を解決するための手段】
【０００７】
そこで以上の点に鑑み、本発明者らは鋭意研究した結果、シール糊を適度に溶解し得る糊剥離物質及び当該糊剥離物質を溶解させ得る溶剤を含有するシール糊除去剤を不織布に含浸させてなるシール糊除去ペーパーが、上記課題を解決し得ることを見出し、本発明を完成したものである。
即ち、本発明は、糊剥離物質及び溶剤を含有するシール糊除去剤を不織布に含浸させてなることを特徴とする、シール糊除去ペーパーに関する。
このうち好ましい態様は、前記不織布が、剥離糊を吸着及び包埋する繊維状物質から構成されるシール糊除去ペーパーである。
さらに好ましい態様は、前記シール糊除去剤に対して、前記糊剥離物質を５質量％〜３０質量％含有しているシール糊除去ペーパーである。
また、糊剥離物質として好ましくは、テルペン、より好ましくはｄ−リモネンであり、又は、ミネラルオイルである。
また、溶剤としては、炭素原子数１ないし６の脂肪族アルコール、好ましくはエチルアルコールが選択され得る。
【０００８】
本発明において、糊剥離物質と溶剤を含有するシール糊除去剤は、シール糊の中に浸透し、付着物から浮き上がらせると同時に、糊成分を凝集させる効果を有する。したがって、シール糊除去剤が対象物に浸されると糊成分はダマ状になる。ダマ状になった糊成分はそのままでは糊付着物に固着するか、ぼろぼろと剥がれ落ちる。つまり、ダマとして糊を除去する手段のため、糊を完全に溶解させる手段と異なり、除去後に見えない糊が残存するおそれを防止することができる。
本発明のもう一つの特徴は、上記のとおりダマ状になった糊成分を取り込む構造を有する繊維状の不織布をシール糊除去ペーパーの母材に使用することにある。この母材のペーパーに取り込まれることにより、糊付着物に残って固着することがなく、またぼろぼろと剥がれ落ちて、剥がれ落ちた糊成分をさらに清掃する必要がない。
【０００９】
ここで、本発明にいう「糊」とは、対象物にシールを貼付するのに用いられる粘着剤をいう。例えば、合成樹脂系又は天然系などのラベル糊に使用される糊材料が挙げられる。より具体的には、合成系の樹脂では、アクリル樹脂、ウレタン樹脂、エチレン−酢酸ビニル樹脂、エポキシ樹脂、塩化ビニル樹脂、酢酸ビニル樹脂、シアノアクリレート樹脂、シリコーン系樹脂、ニトロセルロース樹脂、フェノール樹脂、ポリスチレン樹脂が挙げられ、そして、天然系の樹脂では、アラビアガム、ラテックスゴム、膠、松やにを糊材料としたもので使用でき、アルブミンやフィブリン、でんぷんのような易水溶性糊が挙げられる。
【００１０】
本発明にいう「糊剥離物質」とは、上記の「糊」を、それが付着した対象物から確実に除去し得る程度に、適度に溶解し若しくは軟化させることのできる物質をいう。言い換えると、糊剥離物質とは、糊と類似構造を有する化合物であって、当該糊を適度に溶解させることができ、糊成分の除去の際には糊材料に浸透し、分解して表面上に浮き立たせ、糊を落とす作用を有する。
【００１１】
本発明の糊剥離物質として例えば、テルペン系化合物を挙げることができる。好ましくはリモネンであり、より具体的にはｄ−体、ｌ−体、ｄ／ｌ体のリモネンである。入手しやすいｄ−体が実用的である。
相溶性を考える時に、分子構造が似ている者同士のほうが似ていないものよりよく溶ける。この点、ラベル糊の成分とリモネンの分子構造は非常によく似ているため、混ざると自然に溶け合うため、好ましい。また、リモネンは天然オレンジオイルから生まれた人と地球環境にやさしいのに超強力な汚れはがし剤である。１００％有機質・生分解性であり、トルエン、キシレン、ベンゼンに替わることができ、金属などに対し非腐食性をもつ特徴を有するため、さらに好ましい。
また、本発明の糊剥離物質として、ミネラルオイルが挙げられる。ミネラルオイルは化粧品の成分としても用いられるなど、安全性の面で実績のある成分であり、好ましい。
【００１２】
糊剥離物質のシール糊除去剤に対する含有量は、２質量％〜５０質量％である。２質量％未満であると、糊を除去する能力が不十分であり、５０質量％を超えると、シールが付着した対象物、特にローラ自体を変質させるおそれがある。
好ましくは、５質量％〜３０質量％である。この範囲内において糊剥離物質を含有したシール糊除去剤が不織布に含浸したシール糊除去ペーパーは、シール糊を剥離する効果が最良となる。
【００１３】
本発明において用いられる溶剤は、糊剥離物質を溶解し得るものから選択されるが、作業員の健康を考慮して比較的毒性の低いものが好ましい。例えば、炭素原子数１ないし６の脂肪族アルコール、例えば、メタノール、エタノール、１−プロパノール、イソプロパノール、ｎ−ブタノール、２−ブタノール、２−メチル２−プロパノール、ペンタノール、ヘキサノール等が挙げられる。その中でも、エチルアルコール及びイソプロパノールが好ましく、エチルアルコールがより好ましい。
若しくは、酢酸エステル例えば酢酸エチルなどの溶剤であってもよい。
溶剤は、無水であってもよいし、或いは、清掃中の時間を確保する目的で蒸発、乾燥を遅らせるために、保水性、乾燥遅延のため、水を含有していてもよい。
【００１４】
本発明において、シール糊除去剤を含浸させる不織布は、シール糊除去剤の作用によって、対象物から剥離し及びダマとなった糊を、取り込む、付着させる、拭き取る、若しくは擦り取ることのできる、好ましくは、吸着し及び包埋し得ることのできる材質及び特性を有する。
例えば、コットン、テンセル（登録商標）、アクリル繊維、セルロース繊維、ナイロン繊維、ビニロン繊維、ポリエステル繊維又はレーヨン繊維等の天然又は合成樹脂系の繊維を挙げることができる。
【００１５】
本発明のシール糊除去ペーパーは、比較的容易に製造することができる。
例えば、糊剥離物質を適当な溶剤中に溶解させて得たシール糊除去剤に対して、所定の寸法に裁断した不織布を含浸させて、製造することができる。このとき、不織布の全体に対してシール糊除去剤がまんべんなく含浸するように製造するとよい。そして製造後には、シール糊除去剤が蒸発しないよう、適当な密閉容器等に保管され、その後、現場において必要に応じて取り出して使用する。
【発明の効果】
【００１６】
本発明のシール糊除去ペーパーは、作業員による簡単な手作業で、ラベルシールの貼付装置のシールローラに付着したシール糊をダマ状の塊と化して除去できるため、比較的手軽に、且つ確実に除去し得る。そのため、作業現場において何ら特殊な洗浄器具を用いる工程を必要としないため、作業効率の向上につながるという利点を有する。
また、シール糊除去ペーパーの母材である不織布が、剥離糊を吸着及び包埋する繊維状物質から構成されることによって、ダマ状となったシール糊を素早く効率的に除去し得る。
また、シール糊除去剤に対して糊剥離物質を５質量％〜３０質量％含有することによって、シール糊をより確実に除去し得る。
また、糊剥離物質として、テルペン特にリモネン又はミネラルオイルを用いれば、より環境に優しいシール糊除去ペーパーとなり得る。
さらにまた、溶剤として入手しやすく、且つ、ベンゼン、トルエン又はキシレン等の他の有機溶剤と比較して安全性の高い成分であるエチルアルコールを用いることによって、糊の除去を行う作業員の健康上、好ましいという利点をも有する。
【発明を実施するための形態】
【００１７】
以下、本発明をより具体的に説明するが、下記実施例は、本発明を必要以上に限定解釈することを目的として記載するのではない点に留意されるべきである。
【００１８】
（実施例１）
溶剤として無水エタノール（日本薬局方）に対して、糊剥離物質としてｄ−リモネン（ヤスハラケミカル株式会社製；Ｄ−リモネン）を、溶液全体として２質量％となるよう溶解して、シール糊除去剤を得た。次に、縦横それぞれ２０ｃｍ寸法のコットン製不織布（日清紡テキスタイル株式会社製；ＡＰ２２００）に対し、その乾燥質量の２倍質量の前記シール糊除去剤を含浸させて、本発明のシール糊除去ペーパー１を作製した。
【００１９】
（実施例２）
溶液全体としてｄ−リモネン（ヤスハラケミカル株式会社製；Ｄ−リモネン）を５質量％となるように溶解してシール糊除去剤を得た他は、実施例１と同様の方法に従い、本発明のシール糊除去ペーパー２を得た。
【００２０】
（実施例３）
溶液全体としてｄ−リモネン（ヤスハラケミカル株式会社製；Ｄ−リモネン）を８質量％となるように溶解してシール糊除去剤を得た他は、実施例１と同様の方法に従い、本発明のシール糊除去ペーパー３を得た。
【００２１】
（実施例４）
溶液全体としてｄ−リモネン（ヤスハラケミカル株式会社製；Ｄ−リモネン）を１０質量％となるように溶解してシール糊除去剤を得た他は、実施例１と同様の方法に従い、本発明のシール糊除去ペーパー４を得た。
【００２２】
（実施例５）
溶液全体としてｄ−リモネン（ヤスハラケミカル株式会社製；Ｄ−リモネン）を１５質量％となるように溶解してシール糊除去剤を得た他は、実施例１と同様の方法に従い、本発明のシール糊除去ペーパー５を得た。
【００２３】
（実施例６）
溶液全体としてｄ−リモネン（ヤスハラケミカル株式会社製；Ｄ−リモネン）を３０質量％となるように溶解してシール糊除去剤を得た他は、実施例１と同様の方法に従い、本発明のシール糊除去ペーパー６を得た。
【００２４】
（実施例７）
溶剤として無水メタノール（日本薬局方）を用い、且つ溶液全体としてｄ−リモネン（ヤスハラケミカル株式会社製；Ｄ−リモネン）を８質量％となるように溶解してシール糊除去剤を得た他は、実施例１と同様の方法に従い、本発明のシール糊除去ペーパー７を得た。
【００２５】
（実施例８）
溶剤としてイソプロパノール（日本薬局方）を用い、且つ溶液全体としてｄ−リモネン（ヤスハラケミカル株式会社製；Ｄ−リモネン）を８質量％となるように溶解してシール糊除去剤を得た他は、実施例１と同様の方法に従い、本発明のシール糊除去ペーパー８を得た。
【００２６】
（実施例９）
溶剤として酢酸エチル（日本薬局方）を用い、且つ溶液全体としてｄ−リモネン（ヤスハラケミカル株式会社製；Ｄ−リモネン）を８質量％となるように溶解してシール糊除去剤を得た他は、実施例１と同様の方法に従い、本発明のシール糊除去ペーパー９を得た。
【００２７】
（比較例１）
溶剤として無水エタノール（日本薬局方）に対して、ｄ−リモネン（ヤスハラケミカル株式会社製；Ｄ−リモネン）を、溶液全体として１質量％となるよう溶解して、薬剤を得た。次に、縦横それぞれ２０ｃｍ寸法のコットン製不織布（日清紡テキスタイル株式会社製；ＡＰ２２００）に対し、その乾燥質量のおよそ２倍質量の前記薬剤を含浸させて、比較例１の清掃用ペーパーを作製した。
【００２８】
（比較例２）
７０％エチルアルコールを、縦横それぞれ２０ｃｍ寸法のコットン製不織布（日清紡テキスタイル株式会社製；ＡＰ２２００）に対し、その乾燥質量のおよそ２倍質量の前記薬剤を含浸させて、比較例２の清掃用ペーパーを作製した。
【００２９】
（比較例３）
９０％エチルアルコールを、縦横それぞれ２０ｃｍ寸法のコットン製不織布（日清紡テキスタイル株式会社製；ＡＰ２２００）に対し、その乾燥質量のおよそ２倍質量の前記薬剤を含浸させて、比較例３の清掃用ペーパーを作製した。
【００３０】
（比較例４）
無水エタノール（日本薬局方）を、縦横それぞれ２０ｃｍ寸法のコットン製不織布（日清紡テキスタイル株式会社製；ＡＰ２２００）に対し、その乾燥質量のおよそ２倍質量の前記薬剤を含浸させて、比較例４の清掃用ペーパーを作製した。
【００３１】
（比較例５）
トリグリセリンモノラウリン酸エステル５質量％及びグリセリンモノラウリン酸エステル１質量％となるように精製水に溶解させ、得られた薬液を、レーヨンを主体とする不織布に対し、２倍質量となるよう含浸させ、比較例５の清掃用ペーパーを得た。
【００３２】
（試験例）シール糊の除去試験
耐アルコール合成紙ラベル糊（テクノメディカ社製；アクリル樹脂）を、シールローラに１０ｍｍ×３５ｍｍの領域で貼付した。なお、当然ながら、各試験とも、糊の厚さは全て均一とした。
次に、実施例１〜９及び比較例１〜５の各々のペーパーを用いて、作業員の手によって３０秒間、一定のリズム及び一定の力で、糊が貼付した領域を拭き取ることにより糊の除去を行った。
除去作業の１分後において、溶剤が蒸発した頃を見計らい、糊が貼付した領域の糊の残存具合を、糊の剥がれ具合、及び、糊がダマ状になって剥がれたか否か、の２項目について、観察した。
このうち、糊の剥がれ具合については、◎（糊がきれいに除去された）、○（糊が僅かに残った）、△（糊がまばらに残存した）、×（糊が殆ど除去されなかった）の４段階で評価した。
また、糊がダマ状になって剥がれたか否かについては、○（ダマ状を形成した）及び×（ダマを形成しなかった）で評価した。
【００３３】
結果を下記表１に示す。
【表１】
2015073738.tif 000002
【００３４】
試験例より、本発明のシール糊除去ペーパーは、シール糊を適度に溶解することにより剥がすことができるとともに、糊をダマ状として剥がし得るものであるため、糊を完全に溶解させる手段と異なり、除去後に見えない糊が残存するおそれを防止することができるものといえる。それとともに、比較的手軽に、且つ確実にシール糊を除去し得るため、作業現場において何ら特殊な洗浄器具を用いる工程を必要としないため、作業効率の向上につながるということができる。